Содержащая растворитель композиция покрытия

1. Содержащая растворитель композиция покрытия для лаковых покрытий, содержащая или состоящая из:
а) по меньшей мере одного высыхающего в результате окисления органического связующего,
b1) по меньшей мере одного первого первичного сиккатива на основе железа, предпочтительно содержащего или состоящего из по меньшей мере одной органической соли железа и/или по меньшей мере одного комплексного соединения железа, предпочтительно комплексной соли железа,
b2) по меньшей мере одного второго первичного сиккатива на основе марганца, предпочтительно содержащего или состоящего из по меньшей мере одной органической соли марганца и/или по меньшей мере одного комплексного соединения марганца, предпочтительно комплексной соли марганца,
с1) по меньшей мере одного первого вторичного сиккатива, содержащего или состоящего из по меньшей мере одной органической соли циркония, стронция, лития и/или алюминия, предпочтительно органической соли циркония и/или стронция,
d1) по меньшей мере одного первого вещества для предотвращения образования плёнки,
е) при необходимости, по меньшей мере одной добавки.
2. Композиция покрытия по п. 1, дополнительно содержащая:
с2) по меньшей мере один второй вторичный сиккатив, содержащий или состоящий из по меньшей мере одной органической соли кальция, цинка и любой их смеси, и/или
d2) по меньшей мере одно второе вещество для предотвращения образования плёнки, причём второе вещество для предотвращения образования плёнки обладает при 20ºС более высоким давлением паров, чем первое вещество для предотвращения образования плёнки.
3. Композиция покрытия по п. 1 или 2, дополнительно содержащая:
f) по меньшей мере один модификатор реологии и/или
g) по меньшей мере один комплексный лиганд железа и/или
h) по меньшей мере один комплексный лиганд марганца.
4. Композиция покрытия по любому из пп. 1-3, отличающаяся тем, что высыхающий в результате окисления органический растворитель выбран из группы, состоящей из по меньшей мере одной высыхающей в результате окисления средне- и/или высокожирной эпоксиэфирной смолы, предпочтительно высыхающей в результате окисления высокожирной эпоксиэфирной смолы, по меньшей мере одной высыхающей в результате окисления средне- и/или высокожирной алкидной смолы, предпочтительно высыхающей в результате окисления высокожирной алкидной смолы, по меньшей мере одной высыхающей в результате окисления модифицированной, предпочтительно модифицированной изоцианатом, средне- и/или высокожирной алкидной смолы, предпочтительно высыхающей в результате окисления модифицированной высокожирной алкидной смолы и любой их смеси, и предпочтительно представляет собой высыхающую в результате окисления высокожирную эпоксиэфирную смолу.
5. Композиция покрытия по любому из пп. 1-4, дополнительно содержащая по меньшей мере одну акриловую смолу (компонент i)), предпочтительно с температурой стеклования свыше 75ºС, и/или по меньше мере одну модифицированную акриловую смолу, предпочтительно с температурой стеклования свыше 75ºС, и/или по меньшей мере одну насыщенную полиэфирную смолу и/или по меньшей мере одну ненасыщенную полиэфирную смолу.
6. Композиция покрытия по любому из пп. 1-5, дополнительно содержащая по меньшей мере один наполнитель (компонент j)), предпочтительно выбранный из группы, состоящей из карбоната кальция, предпочтительно, природного карбоната кальция, доломита, силикатов, предпочтительно, слоистых силикатов, выбранных из группы, состоящей из талька, предпочтительно, чешуйчатого талька, слюды, в частности, измельчённой слюды, полевого шпата, пирофиллита, серпентина, каолинита и их смесей, сульфата бария, предпочтительно, синтетического сульфата бария, и их любой смеси, и/или по меньшей мере один краситель (компонент k)), предпочтительно по меньшей мере один пигмент, в частности, диоксид титана и/или пигменты алюминия и/или хлопья алюминия.
7. Композиция покрытия по любому из пп. 1-6, дополнительно содержащая l) по меньшей мере один антикоррозионный пигмент, предпочтительно кальций-алюминий-фосфат-силикат-гидрат, железную слюдку и/или оксид цинка.
8. Композиция покрытия по любому из пп. 1-7, отличающаяся тем, что растворитель содержит или состоит из по меньшей мере одного, предпочтительно по существу свободного от ароматических соединений, алифатического углеводорода, предпочтительно выбранного из группы, состоящей из, предпочтительно деароматизированных, уйат-спирита, н-парафинов, изопарафинов, циклопарафинов и их любой смеси, и при необходимости метоксипропоксипропанола.
9. Композиция покрытия по любому из пп. 1-8, отличающаяся тем, что добавка выбрана из группы, состоящей из загустителей, пеногасителей, матирующих средств, предпочтительно, кремневой кислоты осаждения, светостабилизаторов, акцепторов свободных радикалов, смачивателей, диспергаторов, поверхностно-активных добавок, предпочтительно, силиконовых поверхностно-активных добавок, например, модифицированный полиэфиром полиметилалкилсилоксан и/или силиконполиэфирные сополимеры, воски и/или поверхностно-активные полиакрилаты и любые смеси этих соединений, и/или что модификатор реологии выбран из группы, состоящей из слоистых силикатов, выбранных из группы, состоящей из бетонитов, модифицированных слоистых силикатов, предпочтительно, органически модифицированных слоистых силикатов, тиксотропных алкидных смол и любых их смесей.
10. Композиция покрытия по любому из пп. 1-9, отличающаяся тем, что она по существу свободна от первичных и вторичных сиккативов на основе кобальта, бария и/или свинца.
11. Композиция покрытия по любому из пп. 4-10, отличающаяся тем, что высокожирная доля высокожирных эпоксиэфирных смол и/или высыхающих в результате окисления высокожирных алкидных смол основывается на линолевой, линоленовой и/или масляной кислотах, при необходимости, с добавкой пальмитиновой кислоты, предпочтительно на линолевой, линоленовой и масляной кислотах с добавкой пальмитиновой кислоты, и/или что среднежирная доля среднежирных эпоксиэфирных смол и/или высыхающих в результате окисления среднежирных алкидных смол основывается на линолевой, линоленовой и/или масляной кислотах, при необходимости, с добавкой пальмитиновой кислоты, предпочтительно на линолевой, линоленовой и масляной кислотах с добавкой пальмитиновой кислоты.
12. Композиция покрытия по любому из пп. 1-11, отличающаяся тем, что коэффициент испаряемости первого вещества для предотвращения образования плёнки составляет по стандарту DIN 53170 (при 20ºС и относительной влажности воздуха 65 ± 5 % при диэтиловом эфире в качестве эталонного вещества) более 200, предпочтительно более 500, особо предпочтительно более 1000 и/или что коэффициент испаряемости второго вещества для предотвращения образования плёнки составляет по стандарту DIN 53170 (при 20ºС и относительной влажности воздуха 65 ± 5% при диэтиловом эфире в качестве эталонного вещества) менее или равно 140, предпочтительно менее или равно 75, особо предпочтительно менее или равно 40.
13. Композиция покрытия по любому из пп. 1-12, отличающаяся тем, что первое вещество для предотвращения образования плёнки выбрано из группы, состоящей из замещённых фенолов, диалкиламиноэтанола, предпочтительно, диметиламиноэтанола и/или диэтиламиноэтанола, диалкилгидроксиламина, предпочтительно, диметилгидроксиламина и/или диэтилгидроксиламина, дибензилгидроксиламина, гидроксиламина, диэтиламина, триэтиламина и их любых смесей, и/или что второе вещество для предотвращения образования плёнки содержит кетоксимы, предпочтительно, ацетоноксим, бутаноноксим и/или пентаноноксим.
14. Композиция покрытия по любому из пп. 1-13, отличающаяся тем, что доля первого первичного сиккатива составляет, по содержанию его металла, от 0,0001 до 0,1 мас. %, предпочтительно от 0,0005 до 0,05 мас. %, особо предпочтительно от 0,001 до 0,01 мас. %, соответственно, от общей массы высыхающего в результате окисления органического связующего, и/или что доля второго первичного сиккатива составляет, по содержанию его металла, от 0,0001 до 1,0 мас. %, предпочтительно от 0,0005 до 0,5 мас. %, особо предпочтительно от 0,001 до 0,05 мас. %, соответственно, от общей массы высыхающего в результате окисления органического связующего, и/или что доля по меньшей мере одного первого вторичного сиккатива, содержащего или состоящего из по меньшей мере одной органической соли циркония, стронция, бария, лития и/или алюминия, составляет, по содержанию его металла, от 0,01 до 3,0 мас. %, предпочтительно от 0,05 до 2,0 мас. %, особо предпочтительно от 0,1 до 1,5 мас. %, соответственно, от общей массы высыхающего в результате окисления органического связующего, и/или что доля по меньшей мере одного второго вторичного сиккатива, содержащего или состоящего из по меньшей мере одной органической соли кальция, цинка и любой их смеси, составляет, по содержанию металла, от 0,001 до 5,0 мас. %, предпочтительно от 0,01 до 3,0 мас. %, особо предпочтительно от 0,1 до 1,0 мас. %, соответственно, от общей массы высыхающего в результате окисления органического связующего, и/или что доля по меньшей мере одного первого вещества для предотвращения образования плёнки составляет от 0,001 до 5,0 мас. %, предпочтительно от 0,01 до 3,0 мас. %, особо предпочтительно от 0,1 до 1,0 мас. %, соответственно, от общей массы композиции покрытия, и/или что доля по меньшей мере одного второго вещества для предотвращения образования плёнки составляет от 0,001 до 5,0 вес, %, предпочтительно от 0,01 до 3,0 мас. %, особо предпочтительно от 0,1 до 1,0 мас. %, соответственно, от общей массы композиции покрытия, и/или что доля растворителя составляет от 10 до 50 мас. %, предпочтительно от 10 до 40 мас. %, особо предпочтительно от 15 до 35 мас. %, соответственно, от общей массы композиции покрытия, причём доли образующих композицию покрытия компонентов всегда составляют 100 мас. %.
15. Система покрытия, содержащая или образованная из по меньшей мере одной композиции покрытия по любому из пп. 1-14 и по меньшей мере одной содержащей растворитель пасты для придания цветового тона.
16. Покрытие на подложке, полученное или получаемое нанесением, а также физической и химической сушкой композиции покрытия по любому из пп. 1-14 или системы покрытия по п. 15.
17. Покрытие по п. 16, отличающееся тем, что средняя толщина его сухого слоя, определяемая по стандарту DIN EN ISO 2808-2 (май 2007 г.), составляет от 10 до 150 мкм, предпочтительно от 20 до 120 мкм, особо предпочтительно от 30 до 90 мкм.
18. Покрытие по п. 16 или 17, отличающееся тем, что объёмная концентрация пигмента составляет от 15 до 60%, предпочтительно от 20 до 50%, особо предпочтительно от 30 до 45%.
19. Составный комплект для системы покрытия, предпочтительно, по п. 15, содержащий по меньшей мере одну композицию покрытия по любому из пп. 1-14 и по меньшей мере одну содержащую растворитель пасту для придания цветового тона.
20. Применение композиции покрытия по любому из пп. 1-14 или системы покрытия по п. 15 или составного комплекта по п. 19 в качестве строительных, антикоррозионных, промышленных, малярных или машинных лаков, предпочтительно строительных, антикоррозионных или малярных лаков, или для их получения.